(57)【特許請求の範囲】
【請求項１】
磁性材料のコアと、前記磁性材料のコアを被覆する絶縁被膜とを有してなる磁性体粒子であって、
前記絶縁被膜が、金属アルコキシドおよび有機リン酸またはその塩を含む混合物のゾル−ゲル反応生成物により構成されている、磁性体粒子。
【請求項２】
前記磁性材料１００重量部に対し、前記混合物中の前記金属アルコキシドの含有量が、０．０６重量部以上１５．０重量部以下である、請求項１に記載の磁性体粒子。
【請求項３】
前記磁性材料１００重量部に対し、前記混合物中の前記有機リン酸またはその塩の含有量が、０．３重量部以上１０．０重量部以下である、請求項１または２に記載の磁性体粒子。
【請求項４】
前記混合物における有機リン酸またはその塩に対する金属アルコキシドの重量比が、０．０６以上４０．０以下である、請求項１〜３のいずれかに記載の磁性体粒子。
【請求項５】
前記混合物における有機リン酸またはその塩に対する金属アルコキシドの重量比が、０．０６以上１５．０以下である、請求項１〜４のいずれかに記載の磁性体粒子。
【請求項６】
前記混合物が、さらにシランカップリング剤を含む、請求項１〜５のいずれか１項に記載の磁性体粒子。
【請求項７】
前記混合物におけるシランカップリング剤の含有量が、金属アルコキシドとシランカップリング剤の合計に対して、５重量％以上４０重量％以下である、請求項６に記載の磁性体粒子。
【請求項８】
前記金属アルコキシドが、テトラエトキシシラン、チタンテトライソプロポキシド、ジルコニウムｎ−ブトキシド、およびアルミニウムイソプロポキシドから選択される１種またはそれ以上の化合物である、請求項１〜７のいずれか１項に記載の磁性体粒子。
【請求項９】
前記有機リン酸またはその塩が、ポリオキシアルキレンスチリルフェニルエーテルリン酸、ポリオキシアルキレンアルキルエーテルリン酸、ポリオキシアルキレンアルキルアリールエーテルリン酸、アルキルエーテルリン酸、および不飽和ポリオキシエチレンアルキルフェニルエーテルリン酸ならびにこれらの塩から選択される１種またはそれ以上の化合物である、請求項１〜８のいずれか１項に記載の磁性体粒子。
【請求項１０】
前記シランカップリング剤が、オクタデシルトリメトキシシラン、ヘキサデシルトリメトキシシラン、アミノプロピルトリエトキシシラン、３−グリシジルオキシプロピルトリメトキシシラン、８−メタクリロイルオキシ−オクチルトリメトキシシラン、８−（２−アミノエチルアミノ）オクチルトリメトキシシラン、８−グリシジルオキシ−オクチルトリメトキシシラン、３−（メタクリロイルオキシ）プロピルトリメトキシシラン、およびデシルトリメトキシシランから選択される１種またはそれ以上の化合物である、請求項６〜９のいずれか１項に記載の磁性体粒子。
【請求項１１】
前記磁性材料が、Ｆｅ、Ｆｅ−Ｓｉ合金、Ｆｅ−Ｓｉ−Ｃｒ合金、Ｆｅ−Ａｌ合金、Ｆｅ−Ｓｉ−Ａｌ合金、またはＦｅ−Ｎｉ合金である、請求項１〜１０のいずれか１項に記載の磁性体粒子。
【請求項１２】
コアの表面と前記絶縁被膜との間に別の絶縁被膜を有する、請求項１〜１１のいずれか１項に記載の磁性体粒子。
【請求項１３】
請求項１〜１２のいずれか１項に記載の磁性体粒子を圧縮成形した、圧粉磁心。
【請求項１４】
請求項１３の圧粉磁心と、当該圧粉磁心の周囲に巻回されたコイルとを有して成るコイル部品。
【請求項１５】
請求項１〜１２のいずれか１項に記載の磁性体粒子と樹脂とを含む素体と、素体に埋め込まれたコイルとを備えるコイル部品。
【請求項１６】
磁性材料のコアと、前記磁性材料のコアを被覆する絶縁被膜とを有してなる磁性体粒子であって、
前記絶縁被膜が、金属アルコキシドおよび界面活性剤を含む混合物から形成されている、磁性体粒子。
【請求項１７】
前記磁性材料１００重量部に対し、前記混合物中の前記金属アルコキシドの含有量が、０．０６重量部以上１５．０重量部以下である、請求項１６に記載の磁性体粒子。
【請求項１８】
前記磁性材料１００重量部に対し、前記混合物中の前記界面活性剤の量が、０．３重量部以上１０．０重量部以下である、請求項１６または１７に記載の磁性体粒子。
【請求項１９】
前記混合物における界面活性剤に対する金属アルコキシドの重量比が、０．０６以上４０以下である、請求項１６〜１８のいずれか１項に記載の磁性体粒子。
【請求項２０】
前記混合物が、さらにシランカップリング剤を含み、
前記混合物におけるシランカップリング剤の含有量が、金属アルコキシドとシランカップリング剤の合計に対して、５重量％以上４０重量％以下である、請求項１６〜１９のいずれか１項に記載の磁性体粒子。
【発明の詳細な説明】
【技術分野】
【０００１】
本発明は、磁性体粒子、具体的には、絶縁被膜により被覆された磁性体粒子に関する。また、本発明は、上記磁性体粒子を用いた圧粉磁心、当該磁性体粒子を用いたコイル部品にも関する。
【背景技術】
【０００２】
様々な電気機器および電子機器において、インダクタ、チョークコイルなどのコイル部品が用いられている。コイル部品は、一般的にコイルと磁心から構成される。近年、電気機器および電子機器の小型化が進んでおり、これに伴い、これらに用いられるコイル部品も小型化が求められている。また、コイル部品は、小型であることに加え、優れた磁気的、電気的および機械的特性を有することが求められることから、磁心は、高透磁率、高磁束密度、低損失、高強度であることが求められる。中でも、高周波領域での使用においては、渦電流損の増加を抑制するために、磁心は高比抵抗であることが求められる。このような要求を満たすために、軟磁性材料を微細な粒子（粉末）とし、各粒子の表面を絶縁被膜で覆って圧縮成形した圧粉磁心が知られている。例えば、特許文献１には、表面が絶縁被膜で被覆され、さらにシランカップリング剤からなるカップリング層で被覆された軟磁性材料の粉末を圧縮成形した圧粉磁心が開示されている。また、特許文献２には、表面が炭素で被覆され、さらにケイ素酸化物が主体の金属酸化物で被覆された磁性金属材料の粉末を圧縮成形した圧粉磁心が開示されている。
【先行技術文献】
【特許文献】
【０００３】
【特許文献１】特開２００９−２５９９３９号公報
【特許文献２】特開２０１３−２０９６９３号公報
【発明の概要】
【発明が解決しようとする課題】
【０００４】
特許文献１および２に記載の圧粉磁心は、確かにある程度の比抵抗を確保することができるが、高周波領域での使用における渦電流損を抑制するには、必ずしも十分であるとは言えなかった。【０００５】
従って、本発明の目的は、比透磁率および比抵抗が高い圧粉磁心の製造に用いられる磁性体粒子、当該磁性体粒子を用いた圧粉磁心、当該磁性体粒子を用いたコイル部品を提供することにある。
【課題を解決するための手段】
【０００６】
本発明者らは、上記問題を解消すべく鋭意検討した結果、圧粉磁心の製造に用いる磁性材料のコアの表面に、金属アルコキシドおよび有機リン酸またはその塩を用いるゾル−ゲル反応により絶縁被膜を形成することにより、高比抵抗を有し高比透磁率の部品を作ることのできる磁性体粒子を得ることができることを見出し、本発明に至った。【０００７】
本発明の第１の要旨によれば、磁性材料のコアと、前記磁性材料のコアを被覆する絶縁被膜とを有してなる磁性体粒子であって、
絶縁被膜が、金属アルコキシドおよび有機リン酸またはその塩を含む混合物のゾル−ゲル反応生成物により構成されている、磁性体粒子が提供される。
ここで、「絶縁被膜がゾル−ゲル反応生成物により構成されている」とは、絶縁被膜がゾルーゲル反応生成物を含んでいることを意味する。【０００８】
本発明の第２の要旨によれば、上記の磁性体粒子を圧縮成形した圧粉磁心が提供される。【０００９】
本発明の第３の要旨によれば、上記の圧粉磁心と当該圧粉磁心の周囲に巻回されたコイルとを有して成るコイル部品が提供される。【００１０】
本発明の第４の要旨によれば、上記の磁性体粒子と樹脂とを含んだ素体と、素体に埋め込まれたコイルとを有して成るコイル部品が提供される。【００１１】
本発明の第５の要旨によれば、磁性材料のコアと、前記磁性材料のコアを被覆する絶縁被膜とを有してなる磁性体粒子であって、
絶縁被膜が、金属アルコキシドおよび界面活性剤を含む混合物から形成されている、磁性体粒子が提供される。この磁性体粒子は、樹脂と混合されてコイル部品の素体を形成する。
【発明の効果】
【００１２】
本発明によれば、磁性材料のコアの表面に、有機リン酸またはその塩を含むゾル−ゲル反応物を用いるゾル−ゲル反応によって絶縁被膜を形成することにより、表面の絶縁性が高い磁性体粒子を提供することができる。本発明の磁性体粒子を圧縮成形して得られる圧粉磁心及び素体は比抵抗が大きくなるので、かかる圧粉磁心又は素体を用いることにより、高周波領域における渦電流損が抑制されたコイル部品を提供することができる。
【図面の簡単な説明】
【００１３】
【図１】本発明の磁性材料のコアと、コアを覆う第１及び第２の絶縁被膜を示す摸式的な断面図である。
【図２】本発明の圧粉磁心を用いたコイル部品を示す断面図である。
【図３】本発明の磁性体粒子を用いた別のコイル部品を示す断面図である。
【発明を実施するための形態】
【００１４】
＜第１の実施形態＞
【００１５】
本発明の磁性体粒子は、磁性材料のコアと、その表面に、金属アルコキシドおよび有機リン酸またはその塩を含む混合物のゾル−ゲル反応生成物により構成されている第１の絶縁被膜とを有して成る。つまり、本発明の磁性体粒子は、コアと第１の絶縁被膜を
【００１６】
上記本発明の磁性体粒子は、以下のようにして製造される。
【００１７】
まず、磁性材料のコアを準備する。コアとは、磁性材料の粒子のことであり、本発明の磁性体粒子はコアである磁性材料の粒子と、コア（粒子）を覆うシェルである絶縁被膜とを備える。
【００１８】
磁性材料としては、特に限定されないが、軟磁性材料、特に鉄を含む軟磁性材料が好ましい。軟磁性材料を用いることにより、高い磁束密度および高い透磁率を有する圧粉磁心を得ることができる。
【００１９】
鉄を含む軟磁性材料としては、特に限定されないが、例えば、鉄、Ｆｅ−Ｓｉ合金、Ｆｅ−Ａｌ合金、Ｆｅ−Ｎｉ合金、Ｆｅ−Ｃｏ合金、Ｆｅ−Ｓｉ−Ａｌ合金、Ｆｅ−Ｓｉ−Ｃｒ合金等が挙げられる。
【００２０】
上記磁性材料のコアの平均粒径（Ｄ５０：体積基準で粒度分布を求め、全体積を１００％とした累積曲線において、累積値が５０％となる点の粒径）は、特に限定されないが例えば、０．０１μｍ以上３００μｍ以下、好ましくは１μｍ以上２００μｍ以下、より好ましくは１０μｍ以上１００μｍ以下であり得る。平均粒径を、上記の範囲とすることにより、渦電流損の抑制効果を大きくすることができ、また、透磁率をより大きくすることができる。
【００２１】
次に、上記磁性材料のコア上に第１の絶縁被膜を形成する。なお、コアは第２の絶縁被膜で予め覆われていてもよい。つまり、第１の絶縁被膜とコアの表面との間には、第２の絶縁被膜が存在してもよい。
【００２２】
本発明において、第１の絶縁被膜は、ゾル−ゲル反応を利用して形成される。具体的には、第１の絶縁被膜は、金属アルコキシドおよび有機リン酸またはその塩を含む混合物のゾル−ゲル反応生成物により構成されている。磁性体粒子の表面は第１の絶縁被膜で構成されていることが好ましい。第１の絶縁被膜は上記のゾル−ゲル反応生成物で形成されているため、クラックが生じにくく滑り性がよい。そのため、比抵抗が高く比透磁率の高い圧粉磁心及びコイル部品を提供することができる。
【００２３】
まず、金属アルコキシドおよび有機リン酸またはその塩を含むゾル状の混合物を準備する。
【００２４】
上記混合物は、上記金属アルコキシドおよび有機リン酸またはその塩を、溶媒中に溶解、または分散することにより得られる。
【００２５】
上記金属アルコキシドとしては、特に限定されないが、例えば、Ｍ１（ＯＲ１）ｎで表される化合物が挙げられる。式中、Ｍ１は、Ｓｉ、Ｔｉ、ＺｒまたはＡｌである。ｎは任意の数であり、Ｍ１の価数に応じて適宜決定される。Ｒ１は、炭化水素基であり、好ましくはアルキル基またはアリール基、より好ましくはアルキル基である。上記アルキル基は、好ましくは炭素数１〜６のアルキル基、より好ましくは炭素数１〜４のアルキル基であり、例えばメチル基、エチル基、ｎ−プロピル基、イソプロピル基、ｎ−ブチル基、イソブチル基、ｓｅｃ−ブチル基、またはｔｅｒｔ−ブチル基であり得る。上記アリール基は、好ましくは炭素数６〜１２のアリール基、より好ましくは炭素数６〜８のアリール基であり、例えばフェニル基であり得る。
【００２６】
好ましい態様において、上記金属アルコキシドは、テトラエトキシシラン、チタンテトライソプロポキシド、ジルコニウムｎ−ブトキシド、またはアルミニウムイソプロポキシドである。
【００２７】
上記金属アルコキシドは、１種のみを用いても、または２種以上を用いてもよい。
【００２８】
上記有機リン酸は、（Ｒ２Ｏ）Ｐ（＝Ｏ）（ＯＨ）２または（Ｒ２Ｏ）２Ｐ（＝Ｏ）ＯＨで表される。式中、Ｒ２は、それぞれ独立して、炭化水素基である。Ｒ２は、鎖長が好ましくは５原子以上、より好ましくは１０原子以上、さらに好ましくは２０原子以上の基であることが好ましい。Ｒ２の鎖長は、好ましくは２００原子以下、より好ましくは１００原子以下、さらに好ましくは５０原子以下の基であることが好ましい。つまり、有機リン酸はリン酸の少なくとも１つの水酸基の水素が炭化水素基で置換されている。炭化水素基の炭素鎖長は５原子以上であることが好ましく、より好ましくは１０原子以上、さらに好ましくは２０原子以上であることが好ましい。炭化水素基が長くなるほど、磁性粒子の表面の滑り性を高くすることができ、コイル部品中の磁性材料の密度を高くできて好ましい。炭化水素基の炭素鎖長は１００原子以下であってよい。有機リン酸の炭化水素基は、親油基として機能し、有機リン酸の水酸基は親水基として機能する。有機リン酸の水酸基は金属アルコキシド及び／又は後述するシランカップリング剤と縮合しゾル−ゲル反応生成物を形成する。そして、生成物に取り込まれた有機リン酸の親油基は、磁性体粒子の表面でコイル部品の素体を構成する樹脂とのなじみを良くしたり磁性体粒子同士の摩擦を低減してコイル部品中の磁性体粒子の充填率の向上に寄与したりすると考えられる。
【００２９】
上記炭化水素基は、好ましくは、置換されていてもよい、アルキルエーテル基またはフェニルエーテル基である。置換基としては、例えば、アルキル基、フェニル基、ポリオキシアルキレン基、ポリオキシアルキレンスチリル基、ポリオキシアルキレンアルキル基、不飽和ポリオキシエチレンアルキル基等が挙げられる。
【００３０】
上記有機リン酸の塩は、有機リン酸の少なくとも１つのＯＨ基のＨが脱離してできた有機リン酸アニオンとカウンターカチオンとの塩である。
【００３１】
上記有機リン酸塩における有機リン酸アニオンは、（Ｒ２Ｏ）Ｐ（＝Ｏ）（Ｏ−）２、（Ｒ２Ｏ）Ｐ（＝Ｏ）（ＯＨ）（Ｏ−）、または（Ｒ２Ｏ）２Ｐ（＝Ｏ）Ｏ−であり得る。
【００３２】
上記リン酸塩におけるカウンターカチオンとしては、特に限定されず、例えば、Ｌｉ、Ｎａ、Ｋ、Ｒｂ、Ｃｓ等のアルカリ金属のイオン、Ｂｅ、Ｍｇ、Ｃａ、Ｓｒ、Ｂａ等のアルカリ土類金属のイオン、Ｃｕ、Ｚｎ、Ａｌ、Ｍｎ、Ａｇ、Ｆｅ、Ｃｏ、Ｎｉ等のその他の金属のイオン、ＮＨ４＋、アミンイオン等が挙げられる。好ましくは、上記カウンターカチオンは、Ｌｉ＋、Ｎａ＋、Ｋ＋、ＮＨ４＋またはアミンイオンまたはであり得る。
【００３３】
好ましい態様において、上記有機リン酸塩は、ポリオキシアルキレンスチリルフェニルエーテルリン酸塩、ポリオキシアルキレンアルキルエーテルリン酸塩、ポリオキシアルキレンアルキルアリールエーテルリン酸塩、アルキルエーテルリン酸塩、または不飽和ポリオキシエチレンアルキルフェニルエーテルリン酸塩であり、塩を構成するカウンターカチオンとして、Ｌｉ＋、Ｎａ＋、Ｋ＋、ＮＨ４＋またはアミンイオンが挙げられる。
【００３４】
上記リン酸またはその塩は、１種のみを用いても、または２種以上を用いてもよい。
【００３５】
上記混合物中、上記金属アルコキシドの含有量は、好ましくは、上記磁性材料１００重量部に対し、０．０６重量部以上１５．０重量部以下、より好ましくは０．１重量部以上４．０重量部以下、さらに好ましくは０．２重量部以上２．０重量部以下である。金属アルコキシドの含有量を上記の範囲とすることにより、磁性体粒子から得られる圧粉磁心の比抵抗をより高くすることができる。
【００３６】
上記混合物中、上記有機リン酸またはその塩の含有量は、上記磁性材料１００重量部に対し、好ましくは０．０５以上、より好ましくは０．３重量部以上、好ましくは０．３重量部以上１０重量部以下、より好ましくは０．５重量部以上５．０重量部以下である。有機リン酸またはその塩の含有量を上記の範囲とすることにより、磁性体粒子から得られる圧粉磁心の比抵抗をより高くすることができる。
【００３７】
上記混合物において、有機リン酸またはその塩に対する金属アルコキシドの重量比（金属アルコキシド／有機リン酸またはその塩）は、好ましくは０．０６以上４０．０以下、より好ましくは０．０６以上１５．０以下、さらに好ましくは０．２以上１５．０以下である。金属アルコキシドと有機リン酸またはその塩の重量比を上記の範囲とすることにより、磁性体粒子から得られる圧粉磁心の比抵抗をより高くすることができる。
【００３８】
好ましい態様において、上記金属アルコキシドの一部は、シランカップリング剤により置換されていてもよい。即ち、上記混合物は、金属アルコキシドおよび有機リン酸またはその塩に加え、さらにシランカップリング剤を含んでいてもよい。
【００３９】
上記シランカップリング剤の置換量は、好ましくは、上記金属アルコキシドの２重量％以上５０重量％以下である。即ち、上記混合物におけるシランカップリング剤の含有量は、金属アルコキシドとシランカップリング剤の合計に対して、２重量％以上５０重量％以下、例えば１０重量％以上４０重量％以下である。シランカップリング剤を上記の範囲の量で加えることにより、磁性体粒子から得られる圧粉磁心の比抵抗をより高くすることができる。
【００４０】
上記混合物中、上記金属アルコキシドおよびシランカップリング剤の合計量は、混合物全体に対して、好ましくは０．０５重量％以上２０．０重量％以下であり、より好ましくは０．２重量％以上１５．０重量％以下、さらに好ましくは０．３重量％以上１０重量％以下であり得る。
【００４１】
上記シランカップリング剤としては、特に限定されないが、例えば、ＲａＳｉＲｂｍＲｃ３−ｍで表される化合物が挙げられる。
【００４２】
式中、Ｒａは、置換基されていてもよい、炭素数１〜２０のアルキル基または炭素数６〜２０のアリール基であり得る。Ｒａは、好ましくは、置換基されていてもよい炭素数１〜２０のアルキル基、より好ましくは、置換基されていてもよい炭素数３〜２０のアルキル基、さらに好ましくは、置換基されていてもよい炭素数８〜２０のアルキル基である。
【００４３】
上記置換基されていてもよい炭素数１〜２０のアルキル基または炭素数６〜２０のアリール基における置換基としては、特に限定されないが、アクリロイルオキシ基、メタクリロイルオキシ基、エポキシ基、グリシジルオキシ基、アミノ基、置換アミノ基等が挙げられる。上記置換アミノ基の置換基としては、特に限定されないが、炭素数１〜６のアルキル基、炭素数１〜６のアミノアルキル基等が挙げられる。
【００４４】
Ｒｂは、−ＯＨ、−ＯＲｄ、−ＯＣＯＲｄ、−ＮＲｄ２または−ＮＨＲｄ（これら式中、Ｒｄは、置換または非置換の炭素数１〜４のアルキル基、好ましくはメチル基である。）であり、好ましくは−ＯＲｄ、より好ましくはメトキシ基またはエトキシ基、特に好ましくはメトキシ基である。
【００４５】
Ｒｃは、水素原子、炭素数１〜６のアルキル基、または炭素数６〜１０のアリール基、好ましくはメチル基、エチル基またはフェニル基を表す。
【００４６】
ｍは、１、２または３であり、好ましくは３である。
【００４７】
好ましい態様において、上記シランカップリング剤は、ＲａＳｉ（ＯＲｄ）３である。
【００４８】
上記シランカップリング剤の例としては、オクタデシルトリメトキシシラン、ヘキサデシルトリメトキシシラン、アミノプロピルトリエトキシシラン、３−グリシジルオキシプロピルトリメトキシシラン、８−メタクリロイルオキシ−オクチルトリメトキシシラン、８−（２−アミノエチルアミノ）オクチルトリメトキシシラン、８−グリシジルオキシ−オクチルトリメトキシシラン、３−（メタクリロイルオキシ）プロピルトリメトキシシラン、およびデシルトリメトキシシランが挙げられる。
【００４９】
上記シランカップリング剤は、１種のみを用いても、または２種以上を用いてもよい。
【００５０】
上記溶媒としては、特に限定されないが、アルコール類、エーテル類、グリコール類またはグリコールエーテル類が好ましい。好ましい態様において、溶媒は、メタノール、エタノール、１−プロパノール、２−プロパノール、１−ブタノール、２−ブタノール、イソ−ブチルアルコール、１−ペンタノール、２−ペンタノール、２−メチル−２−ペンタノール、２−メトキシエタノール、２−エトキシエタノール、２−ブトキシエタノール、エチレングリコール、ジエチレングリコール、トリエチレングリコール、プロピレングリコール、ジプロピレングリコールモノメチルエーテル、ジエチレングリコールモノメチルエーテル、ジエチレングリコールモノエチルエーテル、ジエチレングリコールモノブチルエーテル、トリエチレングリコールモノメチルエーテル、またはジエチレングリコールモノヘキシルエーテルであり得る。また、水を必要に応じて含んでいても良い。
【００５１】
上記溶媒は、１種のみを用いても、または２種以上を用いてもよい。
【００５２】
一の態様において、混合物は、種々の添加剤、例えば触媒、ｐＨ調整剤、安定化剤、増粘剤等を含んでいてもよい。上記添加剤としては、例えば、ホウ酸化合物等の酸化合物、アンモニア化合物等の塩基化合物が挙げられる。
【００５３】
次に、上記混合物を上記磁性材料のコアを覆うように塗布し、乾燥させることにより混合物が硬化して絶縁被膜（第１の絶縁被膜）となり、磁性体粒子が得られる。乾燥は、混合物中の溶媒が揮発すればよく、混合物が塗布された粒子を加熱しても粒子に送風してもよい。なお、加熱して乾燥させると混合物中の金属アルコキシド及び／又はシランカップリング剤の硬化が促進されより緻密な膜が出来やすくなるため好ましい。
【００５４】
上記混合物を上記磁性材料の粒子に塗布する方法は、特に限定されないが、例えば上記混合物中に、上記の磁性材料の粒子を加え、撹拌し、濾別する方法が挙げられる。撹拌時間は、好ましくは１０分以上５時間以下、より好ましくは３０分以上３時間以下、さらに好ましくは１時間以上２時間以下であり得る。
【００５５】
なお、上記の形態では、混合物を準備し、混合物中に磁性材料の粒子を加えることにより混合物を粒子に塗布しているが、方法はこれに限らない。たとえば、磁性材料の粒子と、金属アルコキシド及び／又はシランカップリング剤と、有機リン酸またはその塩とを、それぞれ、別々に加え混合してもよい。また、磁性材料の粒子に金属アルコキシドと有機リン酸またはその塩を投入し、ゾル−ゲル反応に付した後、シランカップリングを投入しさらにゾル−ゲル反応を行うことで絶縁被覆を形成してもよい。
【００５６】
上記乾燥工程において加熱を行う場合、加熱温度は、好ましくは４０℃以上５００℃以下、より好ましくは５０℃以上４００℃以下、さらに好ましくは６０℃以上３５０℃以下であり得る。
【００５７】
上記乾燥工程において加熱を行う場合、加熱時間は、好ましくは１０分以上５時間以下、より好ましくは３０分以上３時間以下、さらに好ましくは１時間以上２時間以下であり得る。
【００５８】
得られた磁性体粒子は、コアが絶縁被膜（つまり、第１の絶縁被膜）により覆われていることから、粒子間の絶縁性が高い。
【００５９】
第１の絶縁被膜の厚みは１ｎｍ以上１００ｎｍ以下であることが好ましい。第１の絶縁被膜の厚みを１ｎｍ以上とすることにより、磁性体粒子の比抵抗を高めることができる。また、第１の絶縁被膜の厚みを１００ｎｍ以下とすることにより、磁性体粒子に占める磁性材料の割合を高くし、コイル部品の磁気特性を高めることができる。
【００６０】
図１に示すように、磁性体粒子１は第１の絶縁被膜３に加えて、第１の絶縁被膜３とコア２との間に第２の絶縁被膜４を備えてもよい。この場合、磁性材料の粒子の表面を構成する第１の絶縁被膜にヒビ割れが発生したとしても、ヒビ割れは第２の絶縁被膜まで進展しにくく、磁性体粒子の絶縁性の低下を抑制できる。
【００６１】
第２の絶縁被膜は、金属アルコキシドと有機リン酸またはその塩とを含む混合物のゾル−ゲル反応生成物により構成されている。あるいは、第２の絶縁被膜は、金属アルコキシドと有機リン酸またはその塩とシランカップリング剤とを含む混合物のゾル−ゲル反応生成物により構成されている。あるいは、第２の絶縁被膜は、金属アルコキシドとシランカップリング剤とを含む混合物のゾル−ゲル反応生成物により構成されている。あるいは、第２の絶縁被膜はリン酸化成処理で形成された、例えばリン酸鉄等の金属塩の被膜である。あるいは、第２の絶縁被膜は磁性材料の酸化物により形成されている。第２の絶縁被膜は、第１の絶縁被膜と同じ材料で形成されていてもよく、異なる材料で形成されていてよい。
【００６２】
第２の絶縁被膜の厚みは、第１の絶縁被膜との合計で１ｎｍ以上１００ｎｍ以下であることが好ましい。第１と第２の絶縁被膜の合計厚みを１ｎｍ以上とすることにより、磁性体粒子の比抵抗を高めることができる。また、合計厚みを１００ｎｍ以下とすることにより、磁性体粒子に占める絶磁性材料の割合を高くし、コイル部品の磁気特性を高めることができる。
【００６３】
上記で得られた磁性体粒子を用いた圧粉磁心は、高い比透磁率を有し、かつ、高い比抵抗を有する。従って、コイル部品の磁心として用いた場合に、高い電気特性を示しつつ、渦電流損を抑制することができる。
【００６４】
従って、本発明は、上記した本発明の磁性体粒子を圧縮成形した圧粉磁心をも提供する。また、本発明は、図２に示すように、上記した本発明の圧粉磁心１１と、当該圧粉磁心の周囲に巻回されたコイル１２とを有して成るコイル部品１０をも提供する。
【００６５】
上記圧粉磁心は、当該分野で公知の方法により製造することができる。例えば、本発明の圧粉磁心は、本発明の磁性体粒子に結合材（例えば、シリコン樹脂）を添加した混合粉末を圧縮成形し、得られた圧粉体を熱処理することにより得ることができる。
【００６６】
また、本発明は、図３に示すように、上記で得られた磁性体粒子と樹脂とを含む素体２１と、素体に埋め込まれたコイル２２とを備えるコイル部品２０も提供する。
【００６７】
このコイル部品において、磁性体粒子の表面は炭化水素基を有する有機リン酸またはその塩を含む第１の絶縁被膜に覆われているため、磁性体粒子が樹脂中で良く分散することができ、素体中の磁性体粒子の充填性を高めて素体の透磁率を向上させることが出来る。また、磁束の集中を低減して磁束飽和密度を高めることが出来る。また、磁性体粒子が、シランカップリング剤を含む混合物から構成される場合、第１の絶縁被膜の滑り性を高めることができ、素体の透磁率を向上させることができる。
【００６８】
＜第２の実施形態＞
本実施形態では、磁性体粒子は、磁性材料のコアと、コアを覆う絶縁被膜とを備え、絶縁被膜は、金属アルコキシドと界面活性剤の混合物から形成される。磁性材料及び金属アルコキシドについては、第１の実施形態と同じであるので説明を省略する。
【００６９】
界面活性剤は、親油基と親水基とを有する化合物である。本実施形態では、磁性体粒子が親油基と親水基とを有する界面活性剤を含んで形成されることにより、親水基で金属アルコキシドとの親和性を高めながら、磁性体粒子の表面に親油基を配置して表面を滑り性良く構成することができる。これにより、コイル部品の素体を構成する樹脂との馴染み性を高めながら磁性体粒子同士の摩擦を抑制してコイル部品中の磁性体粒子の充填率を高めることができる。実施形態１の有機リン酸またはその塩も界面活性剤である。
【００７０】
界面活性剤の備える親油基は、実施形態１に記載の炭化水素基である。炭化水素基はオキシエチレン基を含むことが好ましい。界面活性剤の親水基は、例えば、水酸基、スルホニル基、リン酸基、アンモニウムカチオンである。界面活性剤は、水酸基を有することが好ましい。水酸基を有する界面活性剤は、水酸基が金属アルコキシドやシランカップリング剤と反応することができ、界面活性剤がゾル−ゲル反応生成物に取り込まれることができる。そして、磁性体粒子の表面に界面活性剤の親油基を配置して磁性体粒子同士の摩擦を抑制することができる。界面活性剤が備える親水基は、特に、リン酸の水酸基が好ましい。リン酸の水酸基は反応性が高く、金属アルコキシドやシランカップリング剤と効率的に反応することができる。
【００７１】
界面活性剤は、アニオン性、ノニオン性、カチオン性のいずれも用いることができる。アニオン性の界面活性剤としては、実施形態１に記載の有機リン酸またはその塩、ポリオキシエチレントリデシルエーテル硫酸エステルナトリウム、ドデシルベンゼンスルホン酸ナトリウム、ポリオキシエチレンアルキルエーテルスチレン化フェニルエーテル硫酸エステルアンモニウムなどを挙げることが出来る。ノニオン性の界面活性剤としては、ポリオキシエチレントリデシルエーテル、ポリオキシエチレンソルビタンモノステアレートを挙げることができる。カチオン性の界面活性剤としては、ラウリルトリメチルアンモニウムクロライド、ラウリルジメチルエチルアンモニウムエチルサルフェートを挙げることができる。
【００７２】
界面活性剤の含有量は、上記磁性材料１００重量部に対し、好ましくは０．０５以上、より好ましくは０．３重量部以上、好ましくは０．３重量部以上１０重量部以下、より好ましくは０．５重量部以上５．０重量部以下である。界面活性剤の含有量を上記の範囲とすることにより、磁性体粒子から得られる圧粉磁心の比抵抗をより高くすることができる。
【００７３】
界面活性剤に対する金属アルコキシドの重量比（金属アルコキシド／界面活性剤）は、好ましくは０．０６以上４０以下であり、より好ましくは０．０６以上１５以下である。金属アルコキシドと界面活性剤の重量比を上記の範囲とすることにより、磁性体粒子から得られる圧粉磁心及び素体の比抵抗をより高くすることができる。
【００７４】
本実施形態の混合物は、さらに、シランカップリング剤を含んでいてもよい。シランカップリング剤については実施形態１と同様であるので説明を省略する。
【００７５】
シランカップリング剤の量は、好ましくは、金属アルコキシドの２重量％以上５０重量％以下である。即ち、上記混合物におけるシランカップリング剤の含有量は、金属アルコキシドとシランカップリング剤の合計に対して、２重量％以上５０重量％以下、例えば１０重量％以上４０重量％以下である。シランカップリング剤を上記の範囲の量で加えることにより、磁性体粒子から得られる圧粉磁心や素体の比抵抗をより高くすることができる。
【００７６】
本実施形態の磁性体粒子は、コイル部品の材料として用いることができる。コイル部品は、例えば、磁性体粒子と樹脂とを含む素体と、素体に埋め込まれたコイルとを備える。本実施形態の磁性体粒子を用いたコイル部品は、界面活性剤を含む混合物から形成されることにより、樹脂との摩擦が抑制されて磁性体粒子の充填率が高く、透磁率に優れる。
【実施例】
【００７７】
実施例１
下記のように、金属アルコキシドおよび有機リン酸またはその塩の混合物から形成された第１の絶縁被膜を有する磁性体粒子、およびかかる磁性体粒子の圧粉磁心を製造した。【００７８】
磁性材料としてＦｅ−Ｓｉ−Ｃｒ合金粒子（平均粒子径３０μｍ）を準備した。なお、試料番号２４については、リン酸化成処理済みのＦｅ−Ｓｉ−Ｃｒ合金粒子（平均粒子径３０μｍ）を準備した。つまり、試料番号２４の磁性体粒子は、第２の絶縁被膜としてリン酸金属塩の被膜を有する。【００７９】
金属アルコキシドとして、下記化合物を準備した。
アルコキシド１：テトラエトキシシラン
アルコキシド２：チタンテトライソポロポキシド
アルコキシド３：ジルコニウムｎ−ブトキシド
アルコキシド４：アルミニウムイソプロポキシド【００８０】
有機リン酸またはその塩として、下記化合物を準備した。
リン酸塩１：ポリオキシアルキレンスチリルフェニルエーテルリン酸ナトリウム
リン酸塩２：ポリオキシアルキレンアルキルエーテルリン酸ナトリウム
リン酸塩３：ポリオキシアルキレンアルキルアリールエーテルリン酸モノエタノールアミン塩
リン酸塩４：アルキルエーテルリン酸ナトリウム
リン酸塩５：不飽和ポリオキシエチレンアルキルフェニルエーテルリン酸アンモニウム
リン酸６：ポリオキシアルキレンスチリルフェニルエーテルリン酸
リン酸７：ポリオキシアルキレンアルキルエーテルリン酸
リン酸８：ポリオキシアルキレンアルキルアリールエーテルリン酸【００８１】
１６重量％アンモニア水１０．０ｇを溶解した７０ｇのエタノールを準備した。この溶液に、後で添加する磁性材料１００重量部に対する使用量が表１の比率になるように、金属アルコキシドおよび有機リン酸またはその塩を加えた。【００８２】
次に、上記の磁性材料（Ｆｅ−Ｓｉ−Ｃｒ合金）３０ｇを添加し、１２０分間撹拌した。反応溶液を濾別し、処理した粉体を８０℃で１２０分間乾燥させ、磁性材料粒子の表面に絶縁被膜を形成した。これにより表面が絶縁被膜で覆われた磁性体粒子を得た。【００８３】
次に、得られた磁性体粒子と、結合剤としてのシリコン樹脂（磁性材料１００重量部に対し４．２重量部）とを混合し、４００ＭＰａの圧力で圧縮成形し、２００℃で１時間加熱して、内径４ｍｍ、外径９ｍｍ、厚さ１ｍｍのトロイダルコア、および３ｍｍ×３ｍｍ×１ｍｍの角板試料を作製した。【００８４】
（評価）
・比透磁率
作製したトロイダルコイルについてアジレント・テクノロジー株式会社製のＲＦインピーダンスアナライザー（Ｅ４９９１Ａ）を用いて、１ＭＨｚ、１Ｖｒｍｓでの比透磁率を測定した（ｎ＝３の平均値を表１に示す）。【００８５】
・比抵抗
角板試料について株式会社アドバンテスト社製の高抵抗測定器（Ｒ８３４０Ａ  ＵＬＴＲＡ  ＨＩＧＨ  ＲＥＳＩＳＴＡＮＣＥ  ＭＥＴＥＲ）を用い、９００Ｖの直流電圧を印加し、５秒後の抵抗を測定し、試料寸法から比抵抗を算出した（ｎ＝３の平均値を表１に示す）。【００８６】
【表１】
0006745447.tif 000002
金属アルコキシドおよび、有機リン酸またはその塩の使用量は、Ｆｅ−Ｓｉ−Ｃｒ合金粒子１００重量部に対する量（重量部）である。
＊を付した試料２２および２３は、比較例である。
＊＊は、試料番号２３では、無機リン酸を用いている。【００８７】
上記の結果から、有機リン酸またはその塩を使用することにより、高い透磁率と高い比抵抗が得られることが確認された。特に、Ｆｅ−Ｓｉ−Ｃｒ合金粒子１００重量部に対して、０．３重量部以上のリン酸塩を使用した試料３〜１７は、高い透磁率と高い比抵抗を有することが確認された。【００８８】
比較例１（ディップ法）
（試料番号２２）
１６重量％アンモニア水１０．０ｇを溶解した７０ｇのエタノールの代わりに、ゾル−ゲル反応触媒であるアンモニアを含まない７０ｇのエタノールを準備し、磁性材料の添加後１２０分間撹拌する代わりに、１分間浸漬した以外は、上記実施例の試料番号１１と同様にして、表面に絶縁被膜が形成された磁性体粒子を得た。【００８９】
得られた磁性体粒子について、上記と同様に比透磁率と比抵抗を測定した。結果は、比透磁率が２７であり、比抵抗が９．８×１０４（Ω・ｃｍ）であった。【００９０】
（試料番号２３）
また、有機リン酸及びその塩の代わりに無機リン酸を用いた以外は実施例１と同様にして磁性体粒子を得た。【００９１】
上記の結果から、本発明と同様の組成の金属アルコキシドと有機リン酸の混合物を用いた場合であっても、ゾル−ゲル反応を利用しない場合は、十分は比抵抗を得ることができないことが確認された。【００９２】
また、有機リン酸またはその塩の代わりに無機リン酸を用いた場合には、有機リン酸又はその塩を用いた場合に比べ、比透磁率及び比抵抗が小さかった。この結果から、有機リン酸の有する炭化水素基が比透磁率及び比抵抗の向上に特異的な効果をもたらすことが分かった。さらに、表１は、有機リン酸又はその塩が磁性材料に対し０．３重量部以上で、且つ、金属アルコキシドに対する有機リン酸またはその塩の重量比を５以下とすれば、高い比抵抗が得られることを示している。【００９３】
実施例２
下記のように、金属アルコキシド、シランカップリング剤および有機リン酸またはその塩の混合物から形成された絶縁被膜を有する磁性体粒子、およびかかる磁性体粒子の圧粉磁心を製造した。【００９４】
シランカップリング剤酸塩として、下記化合物を準備した。
シランカップリング剤１：オクタデシルトリメトキシシラン
シランカップリング剤２：ヘキサデシルトリメトキシシラン
シランカップリング剤３：３−グリシジルオキシプロピルトリメトキシシラン
シランカップリング剤４：８−メタクリロイルオキシ−オクチルトリメトキシシラン
シランカップリング剤５：８−（２−アミノエチルアミノ）オクチルトリメトキシシラン
シランカップリング剤６：８−グリシジルオキシ−オクチルトリメトキシシラン
シランカップリング剤７：アミノプロピルトリエトキシシラン
シランカップリング剤８：３−（メタクリロイルオキシ）プロピルトリメトキシシラン
シランカップリング剤９：デシルトリメトキシシラン【００９５】
上記金属アルコキシドの一部をシランカップリング剤に置換し、表２に示す比率となるように混合してコーティング剤としたこと以外は、実施例１と同様にして、磁性体粒子および圧粉磁心を製造した。尚、比較として試料１１を併せて示す。【００９６】
【表２】
0006745447.tif 000003
【００９７】
上記の結果から、シランカップリング剤を加えた試料３１〜４４は、より高い比透磁率を示すことが確認された。特に、シランカップリング剤の鎖長が長い試料において、より高い比透磁率が示される傾向が確認された。【００９８】
（実施例３）
試料番号５０〜５６は、有機リン酸またはその塩の代わりにその他の界面活性剤を用いた以外は、第１の実施形態の実施例１と同様の方法で磁性体粒子を作成し、実施例１と同様の方法で比抵抗と比透磁率の評価を行った。金属アルコキシドと界面活性剤の量、及び評価結果を表３に示す。表３は、さらに、実施例３は、実施例１の試料番号３〜５、１５〜１８、２３を含む。試料番号２３は、比較例である。【００９９】
【表３】
0006745447.tif 000004
【０１００】
表３から、親油基と親水基とを有する界面活性剤を使用することにより、高い透磁率と高い比抵抗が得られることが確認された。特に、Ｆｅ−Ｓｉ−Ｃｒ合金粒子１００重量部に対して、０．３重量部以上の界面活性剤を使用した試料３〜５、１５〜１８、５０〜５６は、高い透磁率と高い比抵抗を有することが確認された。さらに、界面活性剤の中でも有機リン酸またはその塩を使用した試料番号３〜５、１５〜１８は、５．６×１０１１Ω・ｃｍ以上の高い比抵抗を有することが分かった。【０１０１】
（実施例４）
実施例３の金属アルコキシドの一部をシランカップリング剤に置換し、表４に示す比率となるように混合してコーティング剤としたこと以外は、実施例３の試料番号５０〜５６と同様にして、磁性体粒子および圧粉磁心を製造した。【０１０２】
【表４】
0006745447.tif 000005
【０１０３】
試料番号６０と５１、６１と５３、６２と５６との比較からわかるように、金属アルコキシドとシランカップリング剤と界面活性剤との混合物から形成される絶縁被膜を有する磁性体粒子は高い比透磁率と比抵抗を有するコイル部品を提供することが分かった。
【産業上の利用可能性】
【０１０４】
本発明の磁性体粒子は、コイル部品の材料として好適に用いられる。かかるコイル部品は、特に高周波領域で用いられる電気機器または電子機器において、好適に用いられる。
【符号の説明】
【０１０５】
１  磁性体粒子
２  コア
３  第１の絶縁被膜
４  第２の絶縁被膜
１０  コイル部品
１１  圧粉磁心
１２  コイル
２０  コイル部品
２１  素体
２２  コイル
【図１】
0006745447.tif 000006
【図２】
0006745447.tif 000007
【図３】
0006745447.tif 000008